(57)【要約】【課題】鋳鉄または鉄等の金属製管の内外面に、ホーローを形成することによって、内面については、主成分が無機質であるため水質に全く悪影響を及ぼさず、透水性もないことから長期の耐久性を維持することができる。また、外面については、主成分が無機質であるため耐食性に優れていることから、防食性能を長期間に亘って維持することができると共に外面の金属組織とホーローが一体化していることから耐衝撃性に優れ、しかも、内外面同時ホーロー化が可能であり、さらに、焼成後、徐冷することによって直ちに使用することができる、内外面にホーローを施した金属製管およびその製造方法を提供する。【解決手段】管路を構成する金属製管本体１の少なくとも内面にホーロー２が形成されている。【選択図】図１
2014051063.tif 000002
【特許請求の範囲】
【請求項１】
管路を構成する金属製管本体の少なくとも内面にホーローが形成されていることを特徴とする、ホーローを施した金属製管。
【請求項２】
前記ホーローにおけるシリカの含有量は、５０ｗｔ％から１００ｗｔ％の範囲内であることを特徴とする、請求項１に記載の、ホーローを施した金属製管。
【請求項３】
前記金属製管本体は、鋳鉄製または鉄製であることを特徴とする、請求項１または２に記載の、ホーローを施した金属製管。
【請求項４】
金属製管本体に表面仕上げ処理を施し、次いで、表面仕上げ処理を施した前記金属製管本体の少なくとも内面にシリカを主成分としたホーロー用フリットを塗装し、その後、加熱炉により焼成し、次いで、徐冷し、かくして、前記金属製管本体の少なくとも内面にホーローを施すことを特徴とする、金属製管の製造方法。
【請求項５】
前記ホーロー用フリットにおけるシリカの含有量は、５０ｗｔ％から１００ｗｔ％の範囲内であることを特徴とする、請求項４に記載の、金属製管の製造方法。
【請求項６】
前記金属製管本体の焼成温度は、６００℃から１０００℃の範囲内であることを特徴とする、請求項４または５に記載の、金属製管の製造方法。
【請求項７】
前記金属製管本体の焼成時間は、１０分から１８０分の範囲内であることを特徴とする、請求項４から６の何れか１つに記載の、金属製管の製造方法。
【請求項８】
前記ホーローの厚さは、０．１ｍｍから１．０ｍｍの範囲内であることを特徴とする、請求項４から７の何れか１つに記載の、金属製管の製造方法。
【請求項９】
前記金属製管本体の冷却速度は、２００℃／分以下であることを特徴とする、請求項４から８の何れか１つに記載の、金属製管の製造方法。
【請求項１０】
前記金属製管本体は、鋳鉄製または鉄製であることを特徴とする、請求項４から９の何れか１つに記載の、金属製管の製造方法。
【発明の詳細な説明】
【技術分野】
【０００１】
この発明は、ホーロー（琺瑯）を施した金属製管およびその製造方法、特に、管路を構成する鋳鉄または鉄等からなる金属製管本体の少なくとも内面にホーローを施した金属製管およびその製造方法に関するものである。
【背景技術】
【０００２】
従来、水道用あるいは下水道用等に使用されている塗装金属製管の内面塗装には、２液の液状エポキシ樹脂塗料あるいはエポキシ樹脂粉体塗料等が使用され、外面塗装には、一般的に、液状の合成樹脂塗料が使用されている。
【０００３】
特許文献１（特開２００３−１１２５３号公報）には、エポキシ樹脂の成分を特定したエポキシ樹脂粉体塗料を塗装した金属管が開示されている。
【０００４】
内面塗装にエポキシ樹脂粉体塗料を使用する場合、エポキシ樹脂粉体塗料には、溶剤が含有されておらず、予熱した金属製管に塗装することから、水質に悪影響を及ぼす懸念は少ないが、ビスフェノールＡ型エポキシ樹脂等による環境ホルモンの懸念がある。
【先行技術文献】
【特許文献】
【０００５】
【特許文献１】特開２００３−１１２５３号公報
【発明の概要】
【発明が解決しようとする課題】
【０００６】
上記のように内面塗装に２液の液状エポキシ樹脂塗料を使用する場合、一般に液状エポキシ樹脂塗料には、溶剤が含有されているので、厚塗りすると乾燥に時間がかかり、また、水質に悪影響を及ぼす懸念がある。
【０００７】
これに対して、エポキシ樹脂粉体塗料には、上述したように、溶剤が含有されておらず、予熱した金属製管に塗装することから、水質に悪影響を及ぼす懸念は少ないので、内面塗装には、エポキシ樹脂粉体塗料が用いられているが、これを外面塗装に適用する場合は、塗膜が硬く、耐衝撃性が低いことから不向きである。
【０００８】
一方、外面塗装については、一般的に使用されている液状の合成樹脂塗料は、厚塗りが困難で、また、乾燥に時間がかかり、防食性も低いので、腐食性の土壌に埋設された場合、短期間に金属製管が腐食して、短期間にその寿命を終えるケースがある。
【０００９】
また、従来は、管の内外面を同一の塗料による同時塗装は不可能であり、一般的に内面塗装後に外面塗装を行っているのが現状である。
【００１０】
従って、この発明の目的は、水質に悪影響を及ぼさず、管路を構成する金属製管本体の金属組織と一体化することから防食性能を長期間に亘って維持することができ、しかも、抜群に衛生性に優れる、少なくとも内面にホーローを施した金属製管およびその製造方法を提供することにある。
【課題を解決するための手段】
【００１１】
本願発明者は、上記目的を達成すべく、鋭意研究を重ねた。この結果、以下のような知見を得た。
【００１２】
ホーローは、有機物も溶剤も含有せず、しかも、環境ホルモン等の有害な物質も含まないことから、水質に悪影響を及ぼすことはない。また、管の内外面に同時にホーローを施すことも可能であり、さらに、徐冷すれば、直ちに使用可能な状態となる。
【００１３】
この発明は、上記知見に基づきなされたものであって、下記を特徴とするものである。
【００１４】
請求項１記載の発明は、管路を構成する金属製管本体の少なくとも内面にホーローが形成されていることに特徴を有するものである。
【００１５】
請求項２記載の発明は、請求項１に記載の発明において、前記ホーローにおけるシリカの含有量は、５０ｗｔ％から１００ｗｔ％の範囲内であることに特徴を有するものである。
【００１６】
請求項３記載の発明は、請求項１または２に記載の発明において、前記金属製管本体は、鋳鉄製または鉄製であることに特徴を有するものである。
【００１７】
請求項４記載の発明は、金属製管本体に表面仕上げ処理を施し、次いで、表面仕上げ処理を施した前記金属製管本体の少なくとも内面にシリカを主成分としたホーロー用フリットを塗装し、その後、加熱炉により焼成し、次いで、徐冷し、かくして、前記金属製管本体の少なくとも内面にホーローを施すことに特徴を有するものである。
【００１８】
請求項５記載の発明は、請求項４に記載の発明において、前記ホーロー用フリットにおけるシリカの含有量は、５０ｗｔ％から１００ｗｔ％の範囲内であることに特徴を有するものである。
【００１９】
請求項６記載の発明は、請求項４または５に記載の発明において、前記金属製管本体の焼成温度は、６００℃から１０００℃の範囲内であることに特徴を有するものである。
【００２０】
請求項７記載の発明は、請求項４から６の何れか１つに記載の発明において、前記金属製管本体の焼成時間は、１０分から１８０分の範囲内であることに特徴を有するものである。
【００２１】
請求項８記載の発明は、請求項４から７の何れか１つに記載の発明において、前記ホーローの厚さは、０．１ｍｍから１．０ｍｍの範囲内であることに特徴を有するものである。
【００２２】
請求項９記載の発明は、請求項４から８の何れか１つに記載の発明において、前記金属製管本体の冷却速度は、２００℃／分以下であることに特徴を有するものである。
【００２３】
請求項１０記載の発明は、請求項４から９の何れか１つに記載の発明において、前記金属製管本体は、鋳鉄製または鉄製であることに特徴を有するものである。
【発明の効果】
【００２４】
この発明によれば、内面については、主成分が無機質であるため水質に全く悪影響を及ぼさず、透水性もないことから長期の耐久性を維持することができる。また、外面については、主成分が無機質であるため耐食性に優れていることから、防食性能を長期間に亘って維持することができると共に外面の金属組織とホーローとが一体化していることから耐衝撃性に優れる。しかも、内外面同時ホーロー化が可能であり、さらに、焼成後、徐冷することによって直ちに使用することができる。
【図面の簡単な説明】
【００２５】
【図１】この発明の金属製管を示す部分断面図である。
【図２】この発明の、金属製管の製造方法を示す工程図である。
【発明を実施するための形態】
【００２６】
次に、この発明の金属製管の一実施態様を、鋳鉄管本体の内外面にホーローが形成された場合を例に挙げて、図面を参照しながら説明する。
【００２７】
図１は、この発明の金属製管を示す部分断面図である。
【００２８】
図１に示すように、この発明の金属製管は、金属製管本体としての鋳鉄管本体１と、鋳鉄管本体１の内外面に形成された、シリカを主成分とするフリットを焼成することにより形成されたホーロー２とから構成されている。
【００２９】
ホーロー２におけるシリカの含有量は、５０ｗｔ％から１００ｗｔ％の範囲内とする。シリカの含有量が５０ｗｔ％未満では、鋳鉄管本体１の金属組織と十分に一体化しないので、密着性が劣り、耐衝撃性も低下する。
【００３０】
ホーロー２の焼成温度は、６００℃から１０００℃の範囲内とする。焼成温度が６００℃未満では、焼成が不完全となり、金属組織との一体化が十分でなく密着性が劣る。一方、焼成温度が１０００℃超えでは、ホーロー２がオーバーベイクとなり、変色や皮膜の固化が発生し、耐衝撃性が低下する。
【００３１】
ホーロー２の焼成時間は、１０分から１８０分の範囲内とする。焼成時間が１０分未満では、焼成が不完全となり、金属組織との一体化が十分でなく密着性が劣る。一方、焼成時間が１８０分超えでは、ホーロー２がオーバーベイクとなり、変色や皮膜の固化が発生し、耐衝撃性が低下する。
【００３２】
ホーロー２の厚さは、０．１ｍｍから１．０ｍｍの範囲内とする。ホーロー２の厚さが０．１ｍｍ未満では、ピンホールの発生が多くなり、耐食性能が著しく低下する。一方、１．０ｍｍ超えでは、ホーロー２の膜厚が厚すぎて脆くなり、耐衝撃性が低下する。
【００３３】
ホーロー２の冷却速度は、２００℃／分以下とする。ホーロー２の冷却速度が２００℃／分超えでは、急冷のためホーロー２が脆くなり、耐衝撃性が低下する。
【００３４】
以上は、この発明を鋳鉄管に適用した場合であるが、鉄管等の金属製管に適用する場合も鋳鉄管の場合と同様である。
【００３５】
次に、この発明の、金属製管の製造方法の一実施態様を、鋳鉄管本体の内外面にホーローを施す場合を例に挙げて、図面を参照しながら説明する。なお、鋳鉄管本体の内面のみにホーローを施す場合も基本的には、内外面にホーローを施す場合と同様である。
【００３６】
図２は、この発明の、金属製管の製造方法を示す工程図である。
【００３７】
図２に示すように、この発明により金属製管を製造するには、まず、従来法により鋳造後、焼鈍した鋳鉄管本体に内外面仕上げ処理を施す。この内外面仕上げ処理は、重要であり、表面をグリットブラスト等によりブラスト処理を行って、鋳鉄管本体の内外面から錆びや酸化スケール等を除去する。その仕上げ程度は、Ｓａ２（１／２）以上になるように行う。  次いで、内外面仕上げ処理を施した鋳鉄管本体の内外面に、シリカを主成分とするフリットを刷毛あるいはスプレーによりホーローの厚みが０．１ｍｍから１．０ｍｍになるように塗装を行う。次いで、塗装後の鋳鉄管本体を加熱炉に装入して６００℃から１０００℃の温度範囲に加熱し、１０分から１８０分の範囲内で焼成した後、２００℃／分以下の冷却速度で徐冷する。この後、検査を行い、保管する。
【００３８】
このようにして、高い耐食性能を有し、水質衛生性に優れた製品としての、内外面にホーローが施された鋳鉄管を製造することができる。
【００３９】
以上は、この発明を鋳鉄管の製造方法に適用した場合であるが、鉄管等の金属製管の製造方法に適用する場合も鋳鉄管の場合と同様である。
【実施例】
【００４０】
次に、この発明を実施例により、さらに説明する。
【００４１】
口径φ１００ｍｍ、肉厚７．５ｍｍ、長さ７００ｍｍのダクタイル鋳鉄管からなる鋳鉄管本体の内外面にグリットブラストによりブラスト処理を施して、鋳鉄管本体の内外面から錆びや酸化スケールを除去した。
【００４２】
次いで、表面仕上げ処理を施した鋳鉄管本体の内外面に、エアレススプレー装置を使用して、ホーローの厚さが０．３ｍｍになるようにシリカ７０ｗｔ％と残部ガラス粉および石粉を３０ｗｔ％含有するフリットを塗装した。
【００４３】
次いで、フリットを塗装した鋳鉄管本体を加熱炉に装入して８５０℃で３０分間加熱した。その後、加熱炉から取り出して１００℃／分の速度で冷却した。
【００４４】
このようにして、内外面にホーローを施した鋳鉄管を製造した。
【００４５】
そして、上記鋳鉄管の外面側に対して、複合サイクル試験を行った。試験条件は、以下の通りである。
【００４６】
複合サイクル試験装置：スガ試験機製ＣＰＹ−９０型。
塩水噴霧試験：ＪＩＳ Ｚ ２３７１規定の性能を満足するもの。
乾燥試験：
（ａ）温度条件：（ＲＴ+１０℃）〜７０±１℃。
（ｂ）湿度条件：温度６０℃において２５±５％ｒｈ。
湿潤試験（高温）：
（ａ）温度条件：（ＲＴ+１０℃）〜５０±１℃。
（ｂ）湿度条件：温度５０℃において９５％ｒｈ以上。
外気導入試験：約外気温度・温湿度制御なし。
試験サイクル：ＪＩＳ Ｋ ５６００−７−９の付属書Ｃ（規定）のサイクルＡ。
試験サイクル数：３６０サイクル。
【００４７】
この複合サイクル試験を行った結果、赤さび等の発生が無く良好であることが確認できた。
【００４８】
この結果から明らかなように、この発明の鋳鉄管によれば、高い防食性能を長期間に亘って維持することが確認できた。
【００４９】
また、上記鋳鉄管の内面側に対して、水質衛生性を確認するために、浸出性試験および環境ホルモン分析試験を行った。試験条件は、以下の通りであった。
【００５０】
浸出性試験：
試験方法：ＪＷＷＡ Ｚ １０８（水道用資機材−浸出試験方法）により行った。
試験条件：接触面積比：５５０ｃｍ2／Ｌ、浸出時間：１６時間、
浸出温度：２３℃、コンディショニング：無し。
分析項目：平成１２年厚生省令第１５号「水道施設の技術的基準を定める省令」別表
第２に掲げる項目およびＪＷＷＡ  Ｋ  １３９（水道用ダクタイル鋳鉄管
用合成樹脂塗料）の浸出性に掲げる項目。
【００５１】
この浸出性試験を行った結果、全ての分析項目について、品質基準を満足していた。
【００５２】
環境ホルモン分析試験：
分析方法：ガスクロマトグラフ質量分析装置（GC/MS）により行った。
【００５３】
この分析試験を行った結果、ビスフェノールＡ等の環境ホルモンは検出されなかった。
【符号の説明】
【００５４】
１：鋳鉄管本体
２：ホーロー
【図１】
2014051063.tif 000003
【図２】
2014051063.tif 000004